(57)【要約】【課題】  高導電性と高分散性を兼ね備えた還元グラフェンを作製する。【解決手段】  酸化グラフェンを還元剤により還元する還元グラフェンの製造方法であって、酸化グラフェン分散液と、酸化グラフェンを還元しうる還元剤を含有する還元剤液とをそれぞれ別の流路から送液し、合流点における圧力が０．３ＭＰａ以上５００ＭＰａ以下となるよう合流させる工程を有する還元グラフェンの製造方法。【選択図】なし【特許請求の範囲】
【請求項１】
酸化グラフェンを還元剤により還元する還元グラフェンの製造方法であって、酸化グラフェン分散液と、酸化グラフェンを還元しうる還元剤を含有する還元剤液とをそれぞれ別の流路から送液し、合流点における圧力が０．３ＭＰａ以上５００ＭＰａ以下となるよう合流させる工程を有する還元グラフェンの製造方法。
【請求項２】
前記酸化グラフェン分散液と前記還元剤液とを、加圧送液ポンプにてそれぞれ流路中を加圧しながら送液し合流させる、請求項１に記載の還元グラフェンの製造方法。
【請求項３】
前記加圧送液ポンプとしてプランジャーポンプを用いる、請求項２に記載の還元グラフェンの製造方法。
【請求項４】
前記流路の合流点直前における各流路の流路径が０．０５ｍｍ以上３ｍｍ以下である、請求項１〜３のいずれかに記載の還元グラフェンの製造方法
【請求項５】
前記合流点直後におけるレイノルズ数が１００以上である、請求項１〜４のいずれかに記載の還元グラフェンの製造方法。
【請求項６】
さらに、前記合流点付近で合流直後の混合液の流れを乱流とする、請求項１〜５のいずれかに記載の還元グラフェンの製造方法。
【請求項７】
前記流路に送液する前に、前記酸化グラフェン分散液および／または前記還元剤液を予め加熱する、請求項１〜６のいずれかに記載の還元グラフェンの製造方法。
【請求項８】
前記流路中で前記酸化グラフェン分散液および／または前記還元剤液を加熱する、請求項１〜７のいずれかに記載の還元グラフェンの製造方法。
【請求項９】
前記酸化グラフェン分散液中の酸化グラフェンをエックス線光電子測定した際のＯ／Ｃ比が０．５以下である。請求項１〜８のいずれかに記載の還元グラフェンの製造方法。
【請求項１０】
前記還元剤液として無機還元剤の水溶液を用いる、請求項１〜９のいずれかに記載の還元グラフェンの製造方法。
【請求項１１】
前記酸化グラフェン分散液として、酸化グラフェン水分散液を用いる、請求項１０に記載の還元グラフェンの製造方法。
【請求項１２】
前記還元剤として、亜ジチオン酸ナトリウム、亜ジチオン酸カリウム、水素化ホウ素ナトリウムおよびヒドラジンからなる群より選択される還元剤を用いる、請求項１〜１１のいずれかに記載の還元グラフェンの製造方法。
【請求項１３】
前記合流点における圧力が１ＭＰａ以上２５０ＭＰａ以下である、請求項１〜１２のいずれかに記載の還元グラフェンの製造方法。
【請求項１４】
湿式ジェットミルを用いて実施される、請求項１〜１３のいずれかに記載の還元グラフェンの製造方法。
【発明の詳細な説明】
【技術分野】
【０００１】
本発明は、酸化グラフェンを還元して得られる還元グラフェンの製造方法に関する。
【背景技術】
【０００２】
グラフェンは炭素原子からなる二次元結晶であり、２００４年に発見されて以来非常に注目されている素材である。グラフェンは優れた電気、熱、光学、及び機械特性を有し、電池材料、エネルギー貯蔵材料、電子デバイス，複合材料などの領域で幅広い応用が期待されている。
【０００３】
このようなグラフェンの応用を実現するためには、低コスト化のための作製法の効率化、及び分散性の改善が必須の課題となる。
【０００４】
グラフェンの製造法としては、機械剥離法、ＣＶＤ（Ｃｈｅｍｉｃａｌ  Ｖａｐｏｒ  Ｄｅｐｏｓｉｔｉｏｎ）法、ＣＥＧ（Ｃｒｙｓｔａｌ  Ｅｐｉｔａｘｉａｌ  Ｇｒｏｗｔｈ）法などが挙げられるが、これらの手法は生産性が低く、大量生産には適さない。これに対し、酸化還元法（天然黒鉛の酸化処理で酸化黒鉛または酸化グラフェンを得た後、還元反応によりグラフェンを作製する方法）はグラフェンの大量合成が可能であり、グラフェンを実用化するのに非常に重要な手法である。
【０００５】
このようにして得られたグラフェンは、高い導電性能を持つ上に、薄片状の構造を持つため導電パスを多くすることができ、特に電池用の導電材料として高いポテンシャルを持つ。しかし、グラフェンはナノカーボンであるため凝集しやすく、単に酸化還元法でグラフェンを作製しても適度に分散することができずポテンシャルを発揮することができていなかった。
【０００６】
そこで、特許文献１では酸化黒鉛を加熱により膨張剥離させることで比表面積の高い薄片型の黒鉛を作製している。特許文献２では酸化グラフェンとリチウムイオン電池用電極活物質を混合した後に加熱することにより還元し、導電剤として活用している。特許文献３ではカテコールの存在下、グラフェンを還元することにより分散性の高いグラフェンを作製している。特許文献４ではグラフェンを二酸化炭素中で加圧して超臨界流体処理を行う手法が開示されている。
【先行技術文献】
【特許文献】
【０００７】
【特許文献１】特表２００９−５１１４１５号公報
【特許文献２】特開２０１４−１１２５４０号公報
【特許文献３】国際公開第２０１３／１８１９９４号
【特許文献４】特表２０１６−５３６２５８号公報
【発明の概要】
【発明が解決しようとする課題】
【０００８】
特許文献１のように、加熱膨張により作製したグラフェンは高い比表面積が得られるが、高温加熱により溶媒が揮発した状態で作製するため、溶剤中への分散が困難になる。また、加熱還元では十分な導電性を得ることができない。
【０００９】
特許文献２のように酸化グラフェンを他の粒子と混ぜて加熱する手法においても、特許文献１の場合と同様、加熱処理によりグラフェンを得ているため十分な導電性が得られない。また、粒子と混合する用途に適用が限定される。
【００１０】
また、特許文献３のように表面処理剤を使用すると、分散性は良くなるものの、表面処理剤の影響で抵抗が低下する課題があった。
【００１１】
特許文献４ではグラフェンを超臨界流体中で処理しているものの、グラフェンを剥離させるのに十分な力を与えることができず、剥離度に問題があり、分散性が不十分であった。
【００１２】
本発明は、高導電性と高分散性を兼ね備えたグラフェンを作製することを課題とする。
【課題を解決するための手段】
【００１３】
本発明者らは鋭意検討した結果、高せん断力をかけながら、酸化グラフェンを還元する手法により、高導電性と高分散性を兼ね備えた還元グラフェンを作製できることを見出した。すなわち、本発明は、酸化グラフェンを還元剤により還元する還元グラフェンの製造方法であって、酸化グラフェン分散液と、酸化グラフェンを還元しうる還元剤を含有する還元剤液とをそれぞれ別の流路から送液し、合流点における圧力が０．３ＭＰａ以上５００ＭＰａ以下となるよう合流させる工程を有する還元グラフェンの製造方法である。
【発明の効果】
【００１４】
本発明の還元グラフェンの製造方法は、酸化グラフェン分散液と還元剤液とを、高いせん断力をかけながら混合することにより、グラフェンの剥離状態を維持しながら還元することが可能である。この手法により、高導電性と高分散性を兼ね備えた還元グラフェンを作製することが可能である。このようにして作製した還元グラフェンは、リチウムイオン電池用電極に適用することで優れた放電特性が得られる。また、樹脂と混合することにより高い導電性をもつ樹脂を得られる。
【発明を実施するための形態】
【００１５】
グラフェンとは、狭義には１原子の厚さのｓｐ２結合炭素原子のシート（単層グラフェン）を指すが、本明細書においては、単層グラフェンが積層した薄片状の形態を持つものも含めてグラフェンと呼ぶ。酸化グラフェンも同様に、積層した薄片状の形態を持つものも含めた呼称とする。
【００１６】
また、本明細書において、「還元グラフェン」とは酸化グラフェンを還元して得られるグラフェンであって、還元処理前に対して、Ｘ線光電子分光分析（ＸＰＳ）によって測定された酸素原子の炭素原子に対する元素割合（酸化度）が低下しているもの全般を意味する相対的な概念である。典型的には、酸化度が０．４を超えるものが酸化グラフェン、０．４以下のものが還元グラフェンと呼称されるが、本発明においては特に限定されるものではない。また、酸化グラフェンと還元グラフェンを総称して単に「グラフェン」という場合がある。
【００１７】
［酸化グラフェン分散液］
酸化グラフェンの作製法に特に限定は無く、ハマーズ法等の公知の方法を使用できる。また市販の酸化グラフェンを購入してもよい。酸化グラフェンの作製方法として、ハマーズ法を用いる場合を以下に例示する。
【００１８】
黒鉛（石墨粉）と硝酸ナトリウムを濃硫酸中に入れて攪拌しながら、過マンガン酸カリウムを温度が上がらないように徐々に添加し、２５〜５０℃下、０．２〜５時間攪拌反応する。その後イオン交換水を加えて希釈して懸濁液とし、８０〜１００℃で５〜５０分間反応する。最後に過酸化水素と脱イオン水を加え１〜３０分間反応して、酸化グラフェン分散液を得る。得られた酸化グラフェン分散液を濾過、洗浄し、酸化グラフェン水分散ゲルを得る。この酸化グラフェン水分散ゲルを希釈して酸化グラフェン水分散液が得られる。酸化グラフェン水分散液を得る際、酸化グラフェンを乾燥させる工程を経ないことが好ましい。
【００１９】
酸化グラフェンの原料となる黒鉛は、人造黒鉛・天然黒鉛のどちらでも良いが、天然黒鉛が好ましく用いられる。原料とする黒鉛のメッシュ数は２００００以下が好ましく、５０００以下がさらに好ましい。
【００２０】
各反応物の割合は、一例として、黒鉛１０ｇに対し、濃硫酸を１５０〜３００ｍｌ、硝酸ナトリウムを２〜８ｇ、過マンガン酸カリウムを１０〜４０ｇ、過酸化水素を４０〜８０ｇである。硝酸ナトリウムと過マンガン酸カリウムを加える時は、氷浴を利用して温度を制御する。過酸化水素と脱イオン水を加える時、脱イオン水の質量は過酸化水素質量の１０〜２０倍である。濃硫酸は、質量含有量が７０％以上のものを利用することが好ましく、９７％以上のものを利用することがさらに好ましい。
【００２１】
酸化グラフェンは高い分散性を有するが、酸化グラフェン自体は絶縁性で導電剤等に用いることはできない。酸化グラフェンの酸化度が高すぎると、還元して得られるグラフェン粉末の導電性が悪くなる場合があるため、酸化グラフェンにおけるＸ線光電子分光法によって測定される酸素原子に対する炭素原子の割合は０．５以下であることが好ましい。酸化グラフェンをＸ線光電子分光法測定する際には充分溶剤を乾燥させた状態で行う。
【００２２】
また、内部まで黒鉛が酸化されていないと還元したときに薄片状のグラフェン粉末が得られにくい。そのため、酸化グラフェンは、乾燥した酸化グラフェン粉末のエックス線回折測定をしたときにグラファイト構造特有のピークが検出されないことが望ましい。
【００２３】
酸化グラフェンの酸化度は、黒鉛の酸化反応に用いる酸化剤の量を変化させることで調整することができる。具体的には、酸化反応の際に用いる、黒鉛に対する硝酸ナトリウム及び過マンガン酸カリウムの量が多いほど高い酸化度になり、少ないほど低い酸化度になる。黒鉛に対する硝酸ナトリウムの重量比は特に限定されるものではないが、０．２０以上０．８０以下であることが好ましく、０．２５以上０．５０以下であることがさらに好ましく、０．２７５以上０．４２５以下であることが特に好ましい。黒鉛に対する過マンガン酸カリウムの比は特に限定されるものではないが、１．０以上であることが好ましく、１．４以上であることがさらに好ましく、１．６５以上であることが特に好ましい。また、同様に４．０以下であることが好ましく、３．０以下であることがさらに好ましく、２．５５以下であることが特に好ましい。
【００２４】
酸化グラフェンは上記の例で示した手法では水分散液として作製される。水分散液から他の溶媒に置換する手法としては、水分散液に水以外の溶媒を加えて攪拌した後に、ろ過又は遠心分離機により濃縮する工程を繰り返すことで溶媒を置換することができる。
【００２５】
酸化グラフェン分散液の溶媒は水を含むことが好ましいが、酸化グラフェンが十分分散できる溶媒であれば他の溶媒であっても良く、混合溶媒であっても良い。複数の溶媒を使用する場合には相分離せずに相溶する溶媒であることが好ましい。酸化グラフェンを十分分散できる溶媒としては、Ｎ−メチルピロリドン、γ−ブチロラクトン、ジメチルアセトアミド、ジメチルスルホキシドなどが挙げられる。酸化グラフェン分散液の溶媒は、混合する還元剤液と相溶するものを用いることが好ましく、同一の溶媒であることが更に好ましい。還元剤液として水溶液を用いる場合には酸化グラフェン分散液は水分散液を用いることが好ましい。
【００２６】
［還元剤液］
酸化グラフェンを還元しうる還元剤を含有する還元剤液は、還元剤が溶媒に溶けた還元剤液であってもよいし、還元剤自体が液体であるものであっても良い。還元剤としては、有機還元剤、無機還元剤が挙げられるが、還元後の洗浄の容易さから無機還元剤が好ましい。
【００２７】
有機還元剤としてはアルデヒド系還元剤、ヒドラジン誘導体還元剤、アルコール系還元剤が挙げられ、中でもアルコール系還元剤は比較的穏やかに還元することができるため、特に好適である。アルコール系還元剤としては、メタノール、エタノール、プロパノール、イソプロピルアルコール、ブタノール、ベンジルアルコール、フェノール、エタノールアミン、エチレングリコール、プロピレングリコール、ジエチレングリコール、などが挙げられる。中でも比較的沸点が高いブタノール、ベンジルアルコール、エタノールアミン、エチレングリコール、プロピレングリコール、ジエチレングリコールが好ましい。
【００２８】
無機還元剤としては亜ジチオン酸ナトリウム、亜ジチオン酸カリウム、亜リン酸、水素化ホウ素ナトリウム、ヒドラジンなどが挙げられる。無機還元剤は、溶媒に溶解して還元剤液として用いられるが、無機還元剤の還元力が発現しやすい点で、水溶液とすることが好ましい。
【００２９】
還元剤としては、酸化グラフェンの還元が急速に行える還元力をもつものが好ましく、この観点から、亜ジチオン酸ナトリウム、亜ジチオン酸カリウム、水素化ホウ素ナトリウム、ヒドラジンが好ましく、亜ジチオン酸ナトリウム、亜ジチオン酸カリウムが特に好ましい。また、これらを水溶液として還元剤液とすることが特に好ましい。
【００３０】
酸化グラフェン分散液と還元剤液の組み合わせとしては、酸化グラフェンの水分散液と上記の無機還元剤の水溶液との組み合わせが最も好ましい。
【００３１】
［合流させる工程］
本発明の還元グラフェンの製造方法は、上記の酸化グラフェン分散液と還元剤液とをそれぞれ別の流路から送液し、合流点における圧力が０．３ＭＰａ以上５００ＭＰａ以下となるよう合流させる工程を有する。この工程により、酸化グラフェンと還元剤とが混合され、酸化グラフェンが還元される。
【００３２】
合流時に十分なせん断力を与えるために高圧で合流させる必要がある一方、圧力が高すぎると液体中の圧力差が生じるキャビテーション効果により気泡が発生するため、合流時の圧力は０．３ＭＰａ以上５００ＭＰａ以下とする必要がある。圧力が高いほど剥離状態を維持しながら還元することが可能なため、合流時の圧力は１ＭＰａ以上が好ましく、１０ＭＰａ以上がより好ましい。また、圧力が高すぎると気泡の発生や還元剤の分解の進行の可能性があるため、圧力は２５０ＭＰａ以下が好ましい。
【００３３】
酸化グラフェンは還元の際に表面官能基が急速に減少する結果、非常にグラフェン同士の積層凝集が起こりやすくなる。高いせん断力をかけながら還元することにより、還元された直後に還元グラフェン同士が積層凝集を発生する前に還元グラフェン1枚の面内でπ―π相互作用により引き合い折り畳みが起こる。その結果、還元グラフェン同士の積層を防ぐことができ分散性が高まる。還元反応の完了から凝集発生までにかかる時間は非常に短いため、還元反応した後にせん断力をかけるのではなく、せん断力をかけながら還元をすることで、分散性向上効果が得られる。
【００３４】
合流点において加圧状態となるよう二液を合流するには、酸化グラフェン分散液と還元剤液とを、加圧送液ポンプにて流路中をそれぞれ加圧しながら送液して合流させることが好ましい。加圧送液ポンプとしては加圧能力が高く連続送液に適したプランジャーポンプが好ましい。プランジャーポンプは無脈流動作が可能な複数のプランジャーを持つ構成のポンプを用いることが好ましい。
【００３５】
各流路の合流地点の直前における流路径は十分高いせん断力を与えるために、３ｍｍ以下とすることが好ましく、０．５ｍｍ以下とすることがより好ましい。また流路を流れる原料の圧力損失を抑えるため、各流路の合流地点の直前における流路径は０．０５ｍｍ以上とすることが好ましく、０．１ｍｍ以上とすることがより好ましい。流路径はここでは流路の直径を表し、流路断面が円形で無い場合は、流路断面積をS、周長をLとしたとき、D＝４×S／Lを流路径とする。  また、酸化グラフェン分散液と還元剤液とを良く混合して還元反応が均一に進行するようにするため、合流直後の混合液の流れを乱流とすることが好ましい。乱流を生じさせるための方法としては、特に限定されないが、合流直後の混合液が通過する流路を直角に曲げる、合流点に撹拌板を設置する、などの方法が挙げられる。
【００３６】
合流後の流体が乱流になりやすいかどうかはレイノルズ数から判断でき、レイノルズ数が高いほど乱流になりやすい。レイノルズ数Reは、体積流量Q、流路の断面積をS、直径をD、液体の動粘性係数をνとしたときに、Re＝QD／Sνで表すことができる。ここで流路断面が円形で無い場合は、流路断面積をS、周長をLとしたとき、D＝４×S／Lを流路径とする。合流点直後における合流後の流体のレイノルズ数は１００以上であることが好ましく、３００以上であることがより好ましく、１０００以上であることがさらに好ましい。
【００３７】
合流点における混合液の温度は、還元反応が起こる温度であれば特に限定されないが、還元反応促進のためには４０℃以上であることが好ましく、６０℃以上であることがより好ましい。そのため、流路に送液する前に、酸化グラフェン分散液および／または還元剤液を予め加熱することが好ましい。また、流路通過中に酸化グラフェン分散液および還元剤液の温度が低下するのを防止するため、流路中で酸化グラフェン分散液および／または還元剤液を加熱することが好ましい。これらの場合の加熱温度としては、還元反応を進める観点から４０℃以上が好ましい。また、流路内での突沸を防ぐ観点からは９０℃以下が好ましく、８０℃以下がより好ましい。なお、酸化グラフェン分散液および／または還元剤液を予め加熱しなくとも、流路内においてこれらを還元反応が進行する温度にまで加熱するようにしてもよい。
【００３８】
本発明の製造方法を実施する製造装置には湿式ジェットミルを用いることが好適である。そのような湿式ジェットミルとしてはＪＮシリーズ（株式会社常光製）、スターバースト（登録商標）シリーズ（株式会社スギノマシン製）、ナノヴェイタ（登録商標）シリーズ（吉田機械興業株式会社製）が挙げられるが、ナノヴェイタ用マイクロリアクタ（吉田機械興業株式会社製）と組み合わせたナノヴェイタが特に好適に用いることができる。
【実施例】
【００３９】
〔測定例１：粉体抵抗率測定〕
サンプルの導電率は直径約２０ｍｍ、密度１ｇ／ｃｍ３のディスク状試験片に成型し、三菱化学株式会社製ＭＣＰ−ＨＴ４５０高抵抗率計とＭＣＰ−Ｔ６１０低抵抗率計を使用して測定した。
【００４０】
〔測定例２：エックス線光電子測定〕
各サンプルのエックス線光電子測定はＱｕａｎｔｅｒａ  ＳＸＭ  （ＰＨＩ社製））を使用して測定した。励起Ｘ線は、ｍｏｎｏｃｈｒｏｍａｔｉｃ  Ａｌ  Ｋα１，２  線（１４８６．６ｅＶ）であり、Ｘ線径は２００μｍ、光電子脱出角度は４５°である。
【００４１】
（合成例１）
酸化グラフェンの作製方法：平均粒径２５μｍ鱗片状天然黒鉛粉末（伊藤黒鉛社、品番：Ｚ-２５）を原料として、氷浴中の１０ｇの天然黒鉛粉末に、２２０ｍｌの９８％濃硫酸、５ｇの硝酸ナトリウム、３０ｇの過マンガン酸カリウムを入れ、１時間機械攪拌し、混合液の温度は２０℃以下で保持した。この混合液を氷浴から取り出し、３５℃水浴中で４時間攪拌反応し、その後イオン交換水５００ｍｌを入れて得られた懸濁液を９０℃で更に１５分反応を行った。最後に６００ｍｌのイオン交換水と５０ｍｌの過酸化水素を入れ、５分間の反応を行い、酸化グラフェン分散液を得た。熱いうちにこれを濾過し、希塩酸溶液で金属イオンを洗浄し、イオン交換水で酸を洗浄し、ｐＨが７になるまで洗浄を繰り返して酸化グラフェンゲルを作製した。作製した酸化グラフェンゲルを乾燥後エックス線光電子測定したところ、酸素原子の炭素原子に対する元素組成比（Ｏ／Ｃ比）は０．５３であった。
【００４２】
（合成例２）
合成例１における硝酸ナトリウムを３．５ｇとし、過マンガン酸カリウムを２１ｇとした以外は同様に酸化グラフェンゲルを作製した。作製した酸化グラフェンゲルを乾燥後エックス線光電子測定したところ、酸素原子の炭素原子に対する元素組成比（Ｏ／Ｃ比）は０．４５であった。
【００４３】
［実施例１］
（１）酸化グラフェン分散液の調製方法：合成例１で作製した酸化グラフェンゲルをイオン交換水で、濃度５ｇ／Ｌに希釈し、超音波洗浄機で３０分処理し、均一な酸化グラフェン分散液を得た。
【００４４】
（２）還元剤液の調製方法：還元剤として亜ジチオン酸ナトリウムをイオン交換水に溶解して１５ｍｇ／ｍｌに希釈し、還元剤液を得た。
【００４５】
（３）流路径が約２００μｍであり、合流地点にて流路が直角に曲がる乱流発生機構を有するマイクロリアクタを装着した湿式ジェットミルであるナノヴェイタＬ−ＥＤ（吉田機械興業株式会社製）にて、（１）で調製した酸化グラフェン分散液および（２）で調製した還元剤液予め４０℃に加熱した後、マイクロリアクタ内流路にプランジャーポンプを用いてそれぞれ２０ＭＰａの吐出圧力で送液し、２０ＭＰａの加圧下で、マイクロリアクタ内流路の合流点で１：１の割合で合流させた。各流路は温度を４０℃に保ち、酸化グラフェン分散液と還元剤液とを加熱した状態で送液した。合流後の混合液は、酸化グラフェンの茶色ではなく、グラフェンの黒色が見られ、還元されていることが目視で観察された。
【００４６】
この還元グラフェン分散液を１ｇ／ＬにＮＭＰで希釈した後に沈降状態を目視観察したところ１０日後も沈降は見られなかった。
【００４７】
さらに、当該還元グラフェン分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ０．０１５Ω・ｃｍであった。また、測定例２に従いエックス線光電子測定をしたところ、酸素原子の炭素原子に対する元素組成比（Ｏ／Ｃ比）は０．０８であった。
【００４８】
［実施例２］
（１）酸化グラフェン分散液の調製方法：合成例１で作製した酸化グラフェンゲルをイオン交換水で、濃度５ｇ／Ｌに希釈し、超音波洗浄機で３０分処理し、均一な酸化グラフェン分散液を得た。
【００４９】
（２）還元剤液の調製方法：還元剤として亜ジチオン酸ナトリウムをイオン交換水に溶解して１５ｇ／Ｌに希釈し、還元剤液を得た。
【００５０】
（３）各流路の吐出圧力を１０ＭＰａとし、合流点において１０ＭＰａの加圧下で合流させたこと以外は実施例１の（３）と同様にして、酸化グラフェン分散液と還元剤液とを合流させた。
【００５１】
得られた還元グラフェン分散液を１ｇ／ＬにＮＭＰで希釈した後に沈降状態を目視観察したところ１０日後も沈降は見られなかった。
【００５２】
さらに、当該還元グラフェン分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ０．０２１Ω・ｃｍであった。また、このグラフェン粉末を測定例２に従いエックス線光電子測定をしたところ、Ｏ／Ｃ比は０．０９であった。
【００５３】
［実施例３］
（１）酸化グラフェン分散液の調製方法：合成例１で作製した酸化グラフェンゲルをイオン交換水で、濃度５ｇ／Ｌに希釈し、超音波洗浄機で３０分処理し、均一な酸化グラフェン分散液を得た。
（２）還元剤液の調製方法：還元剤液としてはベンジルアルコールを用いた。
（３）酸化グラフェン分散液および還元剤液をともに８０℃に加熱し、流路も８０℃に保った状態とした以外は実施例１の（３）と同様にして、酸化グラフェン分散液と還元剤液とを合流させた。合流後の混合液は、酸化グラフェンの茶色ではなく、グラフェンの黒色が見られ還元されていることが目視で観察された。
【００５４】
この還元グラフェン分散液を１ｇ／ＬにＮＭＰで希釈した後に沈降状態を目視観察したところ１０日後も沈降は見られなかった。
【００５５】
また、当該還元グラフェン分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ０．０３０Ω・ｃｍであった。また、このグラフェン粉末を測定例２に従い、エックス線光電子測定をしたところ、Ｏ／Ｃ比は０．１１であった。
【００５６】
［実施例４］
実施例１において使用する酸化グラフェンを合成例１の酸化グラフェンゲルの替わりに合成例２の酸化グラフェンゲルを使用し、他は実施例１と同様の処理を実施し還元グラフェン分散液を得た。
【００５７】
得られた還元グラフェン分散液を１ｇ／ＬにＮＭＰで希釈した後に沈降状態を目視観察したところ１０日後も沈降は見られなかった。
【００５８】
さらに、当該還元グラフェン分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ０．０１３Ω・ｃｍであった。また、測定例２に従いエックス線光電子測定をしたところ、酸素原子の炭素原子に対する元素組成比（Ｏ／Ｃ比）は０．０７であった。
【００５９】
［比較例１］
実施例１の（１）で調製した酸化グラフェン分散液１００ｍｌおよび還元剤液１００ｍｌを、４０℃に加熱して、ビーカー内で、ホットプレートスターラーで３００ｒｐｍで攪拌しながら、４０℃に加熱し、1時間反応させた。還元により酸化グラフェンの茶色からグラフェンの黒色に変化している様子が目視にて観察された。
【００６０】
得られた還元グラフェン分散液を１ｇ／ＬにＮＭＰで希釈した後に沈降状態を目視観察したところ1時間後に沈降が見られた。
【００６１】
また、当該還元グラフェン分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ０．０３５Ω・ｃｍであった。また、このグラフェン粉末を測定例２に従い、エックス線光電子測定をしたところ、Ｏ／Ｃ比は０．１２であった。
【００６２】
［比較例２］
実施例３の（１）で調製した酸化グラフェン分散液１００ｍｌおよび還元剤液１００ｍｌを、８０℃に加熱して、ビーカー内で、ホットプレートスターラーで３００ｒｐｍで攪拌しながら、８０℃に加熱し、1時間反応させた。
【００６３】
反応後もほとんど酸化グラフェンに変色が見られず、還元反応が十分起こっていないことが目視にて観察された。
【００６４】
このグラフェン分散液を１ｇ／ＬにＮＭＰで希釈した後に沈降状態を目視観察したところ１０日後も沈降は見られなかった。
【００６５】
また、当該分散液を水にてろ過洗浄後、再度イオン交換水に５ｇ／Ｌに分散し凍結乾燥してグラフェン粉末を得た。このグラフェン粉末を測定例１に従い粉体抵抗率を測定したところ測定できないほど高抵抗であった。また、このグラフェン粉末を測定例２に従い、エックス線光電子測定をしたところ、Ｏ／Ｃ比は０．５０であった。
【００６６】
各実施例、比較例における還元グラフェンの作製方法および得られた還元グラフェンの物性を表１に示す。
【００６７】
【表１】
2018104269.tif 000002